(57)【要約】  本発明は、改善された誘電率および／または散逸率を有するサブミクロンサイズの難燃剤を製造するための方法に関する。【特許請求の範囲】
【請求項１】
ａ）難燃剤組成物、液体および場合によっては界面活性剤を合体して、懸濁物を形成し；ｂ）有効な磨砕条件下で前記懸濁物を磨砕し、それにより約１００ｎｍから約８００ｎｍの範囲の平均粒子サイズを有するサブミクロン難燃剤生成物と、前記液体を含む磨砕生成物を製造し、ここで、前記有効な条件は難燃剤組成物中に存在するいかなる不純物であれ少なくとも一部が液体の中に抽出される条件である；
ｃ）サブミクロン難燃剤生成物および液体を分離し；
ｄ）サブミクロン難燃剤生成物を回収する
ことを含んでなる、改善された誘電率および／または散逸率を有する難燃剤を製造するための方法。
【請求項２】
前記難燃剤組成物がプリント配線基板の製造における使用に好適な難燃剤組成物から選択される、請求項１に記載の方法。
【請求項３】
前記難燃剤組成物が臭素化されている、請求項２に記載の方法。
【請求項４】
前記液体が水；トルエン、キシレンなどの芳香族有機溶剤；アセトン；イソプロパノールなどのアルコールなどから選択される、請求項１に記載の方法。
【請求項５】
前記液体が有機溶剤から選択される、請求項３に記載の方法。
【請求項６】
前記サブミクロン難燃剤生成物が約１００ｎｍから約５００ｎｍの範囲の平均粒子サイズを有する、請求項１に記載の方法。
【請求項７】
前記サブミクロン難燃剤生成物が約１００ｎｍから約５００ｎｍの範囲の平均粒子サイズを有する、請求項５に記載の方法。
【請求項８】
前記サブミクロン難燃剤生成物と前記液体が濾過、デカンテーション、蒸発、蒸留などから選択される方法により分離される、請求項１に記載の方法。
【請求項９】
サブミクロン難燃剤の誘電率が元の難燃剤のそれよりも約０．０１％低い、請求項１に記載の方法。
【請求項１０】
サブミクロン難燃剤の誘電率が元の難燃剤のそれよりも約０．０１％から約９９．９９％低い、請求項７に記載の方法。
【請求項１１】
前記難燃剤粒子および前記液体が界面活性剤と合体される、請求項１に記載の方法。
【請求項１２】
前記難燃剤粒子および前記液体が分散剤と合体される、請求項１に記載の方法。
【請求項１３】
前記難燃剤粒子および前記液体が分散剤と界面活性剤と合体される、請求項１に記載の方法。
【請求項１４】
前記サブミクロン難燃剤が樹脂配合物の中に組み込まれる、請求項１から１３のいずれかに記載の方法。
【請求項１５】
前記樹脂がプリント配線基板の製造における使用に好適なものである、請求項１４に記載の方法。
【請求項１６】
請求項１４もしくは１５のいずれかに記載の樹脂配合物。
【請求項１７】
ａ）難燃剤組成物、液体および場合によっては界面活性剤を合体して、懸濁物を形成し；ｂ）有効な磨砕条件下で前記懸濁物を磨砕し、それにより約１００ｎｍから約８００ｎｍの範囲の平均粒子サイズを有するサブミクロン難燃剤生成物と、前記液体を含む磨砕生成物を製造し、ここで、前記有効な条件は難燃剤組成物中に存在するいかなる不純物であれ少なくとも一部が液体の中に抽出される条件である；
ｃ）サブミクロン難燃剤生成物と液体の少なくとも一部を分離し、それによりサブミクロン難燃剤生成物と液体の少なくとも一部を含んでなる生成物懸濁物を製造する
ことを含んでなる、改善された誘電率および／または散逸率を有する難燃剤を製造するための方法。
【請求項１８】
前記生成物懸濁物が好適な樹脂とブレンドすることにより熱硬化性製品に配合される、請求項１７に記載の方法。
【請求項１９】
請求項１７もしくは１８のいずれかに記載の樹脂配合物。
【発明の詳細な説明】
【技術分野】
【０００１】
本発明は、サブミクロンサイズの難燃剤組成物を製造するための方法に関する。特に、本発明は、改善された誘電率および／または散逸率を有する、サブミクロンサイズの難燃剤組成物を製造するための方法に関する。
【背景技術】
【０００２】
時間の経過と共に、より小さい電子素子に対する要求が増大している。更には、これらの電子素子からの速度および周波数動作範囲の増加に対する要求も増大している。これらの要求は、電子部品の小型化およびこれらの部品を搭載する電子回路基板の小型化に導いた。
【０００３】
電子回路基板、普通プリント配線基板と称されるものは、一般に、銅の骨格材料と、絶縁材料として作用するポリイミド、シアネートエステル、不飽和炭化水素などの樹脂材料を含む層で構成される。これらの樹脂材料は、通常、プリント配線基板の難燃性を改善するのに難燃剤組成物も含有する。使用時に電子部品は、通常、散逸損失として知られる伝送損失を起こし、この伝送損失は、電子部品からの熱の形でのエネルギー消費を生じ、電子部品中での熱蓄積を生じる可能性があるために望ましくない。伝送損失を低減するためには、誘電率および誘電損失正接を低下させることが必要である。更には、電子部品は、また、誘電率または電荷を貯える能力に基づいて選択される。高速および／または高周波数領域における大多数の用途で、低い誘電率および／または散逸率を有する電子部品が望まれる。このように、電子部品および電子素子および低い誘電率および散逸率のプリント配線基板を製造する動きが電子業界に存在した。
【発明の開示】
【発明が解決しようとする課題】
【０００４】
この点で、フレキブル、リジッドもしくはそれ以外であれ、高速、高周波数のプリント配線基板の製造に使用される樹脂の中に組み込まれる難燃剤組成物は、また、低い誘電率および散逸率の要求を有する本用途および他の用途で使用される難燃剤組成物と比較して、低下した誘電率および／または散逸率を有しなければならない。このように、当業界にはこれらの品質を有する難燃剤組成物およびこれらの製造方法に対する必要性が存在する。
【課題を解決するための手段】
【０００５】
本発明は、改善された誘電率および／または散逸率を有する難燃剤を製造するための方法に関する。この方法は、
ａ）難燃剤組成物、液体および場合によっては界面活性剤を合体して、懸濁物を形成し；ｂ）有効な磨砕条件下で前記懸濁物を磨砕し、それにより約１００ｎｍから約８００ｎｍの範囲の平均粒子サイズを有するサブミクロン難燃剤生成物と、前記液体を含む磨砕生成物を製造し、ここで、前記有効な条件は難燃剤組成物中に存在するいかなる不純物であれ少なくとも一部が液体の中に抽出される条件である；
ｃ）サブミクロン難燃剤生成物と液体を分離し；
ｄ）サブミクロン難燃剤生成物を回収する
ことを含んでなる。
【発明を実施するための最良の形態】
【０００６】
本発明は、改善された誘電率および／または散逸率を有する難燃剤を製造するための方法に関する。本発明の実施においては、難燃剤組成物が液体と合体されて、懸濁物を形成
する。本発明での使用に好適な難燃剤組成物は、プリント配線基板の製造で使用される任意の難燃剤およびすべての難燃剤を含む。好適な難燃剤組成物の非限定的な例は、Ａｌｂｅｍａｒｌｅ  Ｃｏｒｐｏｒａｔｉｏｎから市販されているＳａｙｔｅｘ（登録商標）８０１０およびＳａｙｔｅｘ（登録商標）ＢＴ−９３Ｗを含む。難燃剤は臭素化されているものであることが好ましい。ある態様においては、難燃剤がリン、窒素、アルミニウム、マグネシウムまたはケイ素の少なくとも一つを更に含有するということは本発明の範囲内にある。
【０００７】
この明細書での使用に好適な液体は、水；トルエン、キシレンなどの芳香族有機溶剤；アセトン；イソプロパノールなどのアルコールなどから選択可能である。これらの液体は難燃剤の可溶化には有効でないこと、およびその性質に基づいて選択されるということを注目すべきである。このように、この液体および難燃剤を合体することは懸濁物を生成する。すなわち、難燃剤組成物はこの液体中で懸濁される。
【０００８】
場合によっては、この液体は界面活性剤と組み合わされて、磨砕性能を促進する。好適な界面活性剤は、サブミクロン粒子を製造する磨砕操作、すなわちボール磨砕などの有効性を促進することが当業界で知られているいかなるものであることもできる。好適な界面活性剤の非限定的な例は、Ｓｏｌｓｐｅｒｓｅ（登録商標）およびＤｉｓｐｅｒｂｙｋ（登録商標）の商品名で市販されているものを含む。
【０００９】
この懸濁物は、有効な磨砕条件下で磨砕され、約１００ｎｍから約８００ｎｍの範囲の、好ましくは約１００ｎｍから約５００ｎｍの範囲の平均粒子サイズを有するサブミクロン難燃剤生成物と、液体を含んでなる磨砕生成物を生成する。懸濁物を磨砕する方法は、ボール磨砕などのいかなる好適な湿式磨砕方法からも選択可能である。ボール磨砕は好ましい方法であり、通常、０．１ミクロンまでの小さいガラス、セラミック、ポリウレタンまたは金属のビーズを含む循環システムを使用して、粒子をさらに小さい粒子まで磨砕することを伴う。
【００１０】
有効な磨砕条件は、難燃剤組成物中に存在するいかなる不純物であれ少なくとも一部が液体の中に抽出される条件である。これらの条件は、一般に、約１０℃から約８０℃、好ましくは約２０℃から約４０℃の範囲の温度を含む。有効な磨砕条件は、また、約０．５バールから約１０バール、好ましくは約０．５バールから約１．５バールの範囲の磨砕小室の圧力を含む。理論に束縛されるのを好まないが、本発明者らは、すべての難燃剤組成物が難燃剤の性能に影響しないが、難燃剤の誘電率および／または散逸率に悪影響を及ぼさないレベルの不純物を含有すると考える。本発明者らは、これらの不純物が通常、難燃剤組成物に製造に使用される痕跡量の化合物、形成反応から生じる副生成物、着色体（ｃｏｌｏｒ  ｂｏｄｙ）などの有機およびまたは無機化合物であると考える。このように、この懸濁物の磨砕は、難燃剤組成物中に存在する任意の不純物の少なくとも一部、好ましくは実質的に全部を抽出するのに有効な条件下で行われる。
【００１１】
次に、磨砕生成物はサブミクロン難燃剤生成物と液体に分離される。サブミクロン難燃剤生成物と液体を分離する方法は本発明には決定的でなく、サブミクロンサイズの粒子を液体から分離するのに有効であることが知られているいかなる方法からも選択可能である。好適な方法の非限定的な例は、濾過、デカンテーション、蒸発、蒸留など、好ましくは濾過およびデカンテーションを含む。
【００１２】
ある態様においては、液体の一部のみが磨砕生成物から除去され、難燃剤生成物と液体を含んでなる懸濁物を生成するということを注目すべきである。次に、この懸濁物は、好適な樹脂とブレンドすることにより熱硬化性製品に配合可能である。この態様においては、磨砕で使用される液体は、熱硬化性製品の製造に使用される樹脂と相溶性のものでなけ
ればならないということを注目すべきである。この態様の非限定的な例として、熱硬化性製品の製造における溶剤としてトルエンを使用する場合には、難燃剤の磨砕で使用される液体はトルエンである。
【００１３】
サブミクロン難燃剤組成物は回収されるか、もしくは樹脂配合物中で更に加工される。この難燃剤組成物は、元の難燃剤組成物のそれより優れた、すなわち低い、誘電率および／または散逸率を有する。サブミクロン難燃剤の誘電率および／または散逸率は、一般に、元の難燃剤のそれよりも約０．０１低く、好ましくは約０．０１％から約９９．９９％低い。ある態様においては、誘電率と散逸率は、元の難燃剤のそれよりも約１％から約５％の範囲低く；他の態様においては、元の難燃剤のそれよりも約１％から約１０％の範囲低く；他の態様においては、元の難燃剤のそれよりも約１％から約１５％の範囲低く；他の態様においては、元の難燃剤のそれよりも約１％から約２０％の範囲低く；他の態様においては、元の難燃剤のそれよりも約１％から約３０％の範囲低く；他の態様においては、元の難燃剤のそれよりも約１％から約４０％の範囲低く；他の態様においては、元の難燃剤のそれよりも約１％から約５０％の範囲低く；他の態様においては、元の難燃剤のそれよりも約１％から約７５％の範囲低い。
【００１４】
上記の説明は本発明を実施するためのいくつかの手段を指向する。当業者ならば、本発明の精神の実施を実施するために、同等に有効である他の手段が考案可能であるということを認識するであろう。本発明の好ましい態様は、この明細書中で議論されるすべての範囲が任意の低い量から任意の高い量までの範囲を含むということを意図していることも注目すべきである。例えば、誘電率および／または散逸率を議論する場合には、これらの両方またはいずれかは、約５％から約５０％の範囲内、約１５％から約３０％の範囲内、約５％から約７５％から約９９％の範囲内、約０．０１％から約５％などの範囲内にあることが意図される。次の実施例は本発明を例示するが、いかなる形でも限定的であるようには意図されていない。
【実施例】
【００１５】
本発明の有効性を証明するために、ボール磨砕機を用いて、ＭＥＴ  Ｌａｂｏｒａｔｏｒｉｅｓ、Ｉｎｃ．が乾燥粉末について測定した１．４２の誘電率と０．４２の散逸率を有するＳａｙｔｅｘ（登録商標）ＢＴ−９３Ｗ難燃剤を湿式磨砕した。
【００１６】
１ｋｇのＳａｙｔｅｘ（登録商標）ＢＴ−９３Ｗを２ｋｇのアセトンと混合し、４６０ｍｌの０．２ｍｍのセラミックビーズ磨砕媒体を収めた、Ｎｅｔｚｓｃｈ  Ｆｉｎｅ  Ｐａｒｔｉｃｌｅ  Ｔｅｃｈｎｏｌｏｇｙ，ＬＬＣ  ＬＳ  １  Ｚｅｔａボール磨砕装置に入れた。この難燃剤に対するサイクル時間は約８分であった。最初の５分の磨砕の後、磨砕装置中の材料の粘度は増加したように見えた。約４０分の磨砕の後、３００ｇのアセトンを添加して、循環するペーストの粘度を低下させた。約９０分の磨砕の後、３００ｇのアセトンを添加して、粘度を減少させた。１２０分の磨砕後、１Ｌのアセトンと１５０ｇのイソプロピルアルコールを添加して、凝集を最少とし、粘度を改善した。表１中のデータは、磨砕時間を基準にして平均粒子サイズが標的化可能であるということを示す。図１のプロットは、粒子サイズ分布が磨砕時間によっても影響されること、および６０および９０分の磨砕時間の間で横ばいとなるように見えることを示す。可能性としては、これらの結果は、液体媒体の選定の改善、有効な界面活性剤または分散剤の添加、磨砕温度の上昇、サイクル時間の減少により懸濁物の粘度を減少させることにより改良可能である。下記の表１に磨砕時間などを示す。
【００１７】
【表１】
2009500500.tif 000002
【００１８】
難燃剤の磨砕は、約１５０分の全磨砕時間に対して約６０分間継続した。種々の時間間隔で、堀場レーザー光散乱回折計を用いて、粒子直径を分析した。下記の表１にこれらの測定の結果を示す。
【００１９】
約１５０分後、磨砕を停止した。磨砕装置の内容物を取り出し、アセトン溶剤をデカンテーションした。このアセトンは黄橙色に変色し、蒸発により濃縮され、ガスクロマトグラフィ（「ＧＣ」）および質量分析（「ＭＳ」）により分析した。ＧＣ／ＭＳ分析は、テトブロモフタル酸無水物、トリブロモフタルイミドおよび他の臭素化有機不純物の存在を明らかにした。硝酸銀滴定（Ａｌｂｅｍａｒｌｅ  Ａｎａｌｙｔｉｃａｌ  Ｍｅｔｈｏｄ−ＡＡＭを参照のこと）も使用して、黄橙色の回収溶剤中にいかなるイオン性臭化物不純物も存在するかどうかを決定した。この方法は、通常、約３グラムの黄橙色の回収溶剤を１５０ｍｌの脱イオン水中に入れ、５０重量％の硝酸と５０重量％の水を含有する約５ｍｌの溶液によりこの混合物を酸性化することを伴う。０．０１Ｎ硝酸銀を用いてこの試料を電位差滴定の終点まで滴定した。この分析は、９６ｐｐｍの臭化物イオンが黄橙色の回収溶剤中に存在するということを示した。
【００２０】
次に、この難燃剤粒子を分析して、誘電率と散逸率を求めた。このサブミクロン難燃剤
粒子は、下記の表２に示すように約１２０ｎｍの平均粒子直径を有していた。
【００２１】
【表２】
2009500500.tif 000003
【図面の簡単な説明】
【００２２】
【図１】この図は、図中に示す種々の磨砕時間に対する粒子サイズのデータを図示するグラフである。
【図１】
2009500500.tif 000004
【国際調査報告】
2009500500.tif 000005
2009500500.tif 000006
2009500500.tif 000007